(57)【特許請求の範囲】
【請求項１】
Ｃｕを０．１〜０．５質量％、Ｍｇを０．８〜２．０質量％、Ｍｎを０．５〜１．５質量％、Ｆｅを０．２５〜０．５０質量％、Ｓｉを０．１〜０．５質量％それぞれ含有し、残部がＡｌ及び不可避的不純物から構成されるアルミニウム合金板であって、
前記Ｃｕ及び前記Ｍｇの含有量が、
２．１５≦｛３．０×Ｃｕ（質量％）＋Ｍｇ（質量％）｝≦２．５０…（１）
の関係を満足し、かつ
最終冷間圧延工程の終了時の引張強さが、３１０〜３５０Ｎ／ｍｍ2であることを特徴とする樹脂被覆包装容器用アルミニウム合金板。
【請求項２】
前記最終冷間圧延工程の後に、２００〜２８０℃で、２０秒間、熱処理を施したときの引張強さが２５０〜２９０Ｎ／ｍｍ2であることを特徴とする請求項１に記載の樹脂被覆包装容器用アルミニウム合金板。
【請求項３】
絞り比（ブランク径／ポンチ径）を１．５〜１．８としてカッピング成形を行ったときの４５°耳の耳率が、−３〜＋３％であること特徴とする請求項１または請求項２に記載の樹脂被覆包装容器用アルミニウム合金板。
【請求項４】
請求項１に記載の樹脂被覆包装容器用アルミニウム合金板の製造方法であって、
熱間圧延工程の終了時の温度を、３００〜３５０℃に設定して熱間圧延処理を施す熱延工程と、
前記熱間圧延工程が終了した後に、冷却速度を５℃／ｈ以上に設定して冷却を行う冷却工程と、
冷間加工の圧延率を８０〜９５％に設定して冷間圧延を行う冷延工程と、
を含むことを特徴とする樹脂被覆包装容器用アルミニウム合金板の製造方法。
【発明の詳細な説明】
【０００１】
【発明の属する技術分野】
本発明は樹脂被覆包装容器用アルミニウム合金板及びその製造方法に係り、特に、耐熱性、成形性に優れ、ＤＩ缶やボトル缶（以下「アルミ缶」という）、またはラミネート材に適用可能な樹脂被覆包装容器用アルミニウム合金板及びその製造方法に関する。
【０００２】
【従来の技術】
従来のアルミ缶は、通常、アルミニウム合金板で構成され、以下のような工程を経て製造されている。すなわち、アルミニウム合金板から構成される従来のアルミ缶の製造方法は、まず、アルミニウム合金板の両面に熱可塑性樹脂被膜の層を形成して潤滑剤を塗布したものを打ち抜いてブランク材を得る工程と、このブランク材に絞り加工を行ってカップ状の成形品を得る工程と、次いでこのカップ状の成形品に対して再絞り加工とストレッチ加工又はしごき加工（ＤＩ加工）を行って胴部が小径化されて薄肉化された有底円筒状の缶を得る工程と、次いで、この有底円筒状の缶の底部側に絞り加工を複数回行うことにより肩部と未開口部とからなる口部を有する缶を得る工程と、続いて洗浄及びトリミング等を行い、その後、この缶の胴部に印刷及び塗装を施す工程と、引き続いて前記口部を開口してカール部及びネジ部を形成し（以下、「ネジ・カール成形」という）、更に前記ネジ部の反対側の部分にネックイン加工とフランジ加工とを施した後、シーマによって別途成形した底蓋を巻き締めする工程を含むものであった（例えば、特許文献１参照）。
【０００３】
【特許文献１】
特開２００１−１６２３４４号公報（全頁）
【０００４】
【発明が解決しようとする課題】
前記従来のアルミ缶で、ベーキング後の強度を特に高める必要がある仕様については、一般に、Ｈ１９１（ＪＩＳ  Ｈ  ０００１）の調質が施された３００４（ＪＩＳ  Ｈ  ４０００）合金が用いられている。このＨ１９１は、アルミニウム合金板に熱間圧延、冷間圧延、焼鈍及び最終冷間圧延の各工程を順次施すものである。しかし、このＨ１９１によって製造された３００４合金においては、工程数が比較的多いことによる高コストの問題に加えて、材料特性のバラツキ及び表面品質の面で限界があった。
【０００５】
また、近年、ラミネート材のニーズの多様化により適用されるラミネートフィルムの種類が増大し、それにともなってラミネート材の製造工程で施されるラミネートフィルムのリメルトの温度範囲が拡大して、より高い耐熱性を備えたアルミニウム合金が要求されている。
【０００６】
そこで、前記Ｈ１９１（ＪＩＳ  Ｈ  ０００１）に代えて、熱間圧延及び冷間圧延の工程を施すＨ１９の調質が施された３００４合金をアルミ缶に適用して、かつ、ベーキング後の強度の確保及び成形性を向上させたアルミニウム合金板を具現するための検討が行われている。
【０００７】
前記従来のアルミ缶の製造工程において、３００４合金にＨ１９１の調質を施す工程では、連続焼鈍工程による溶体化効果と合わせて、冷間圧延工程における冷間加工率が比較的低いため、焼鈍（ベーキング）時の強度の低下を最小限に抑えることが可能である。しかし、前記３００４合金にＨ１９の調質を施す工程では、熱間圧延工程の後に連続焼鈍工程を経ることなく冷間圧延されるため、前記Ｈ１９１で得られる効果が小さくなって焼鈍時の強度低下が大きくなるという問題があった。
【０００８】
本発明は前記問題点を解決するためになされたものであって、その目的は、ベーキング後の強度（耐力等）の低下を最小限に抑えた３００４Ｈ１９合金から構成される樹脂被覆包装容器用アルミニウム合金板、及びその製造方法を提供することにある。
【０００９】
【課題を解決するための手段】
前記問題点を解決するために、本発明者らは、前記３００４Ｈ１９合金の場合にベーキング後の強度低下を最大限に防止することができる合金成分について種々の検討を行った。その結果、Ｍｇ、Ｃｕの含有量を適度に調整し、また熱間圧延及び冷間圧延の条件をコントロールすることで、前記問題点を解決できることを見い出し本発明を創作するに到った。
【００１０】
（１）すなわち、前記目的を達成するための本発明に係る樹脂被覆包装容器用アルミニウム合金板は、Ｃｕを０．１〜０．５質量％、Ｍｇを０．８〜２．０質量％、Ｍｎを０．５〜１．５質量％、Ｆｅを０．２５〜０．５０質量％、Ｓｉを０．１〜０．５質量％それぞれ含有し、残部がＡｌ及び不可避的不純物から構成されるアルミニウム合金板であって、前記Ｃｕ及び前記Ｍｇの含有量が、２．１５≦｛３．０×Ｃｕ（質量％）＋Ｍｇ（質量％）｝≦２．５０…（１）の関係を満足し、かつ最終冷間圧延工程の終了時の引張強さが３１０〜３５０Ｎ／ｍｍ2となるように構成される。
【００１１】
このように構成すれば、Ｍｇ及びＣｕの含有量を前記のように規制することにより、Ｈ１９工程でも焼鈍時の引張強さの低下が最大限に抑えられ、焼鈍後の引張強さが充分に維持される樹脂被覆包装容器用アルミニウム合金板が具現される。
【００１２】
（２）また、本発明は、前記樹脂被覆包装容器用アルミニウム合金板で、前記最終冷間圧延工程の終了後に、２００〜２８０℃で、２０秒間、熱処理を施したときの引張強さが２５０〜２９０Ｎ／ｍｍ2となるように構成することが好ましい。
【００１３】
このように構成すれば、所望とするアルミ缶の形状に容易に成形でき、かつそのアルミ缶の形状へ成形した後でも缶強度が適切に保持される樹脂被覆包装容器用アルミニウム合金板が具現される。
【００１４】
（３）そして、本発明は、前記樹脂被覆包装容器用アルミニウム合金板で、絞り比（ブランク径／ポンチ径）を１．５〜１．８としてカッピング成形を行ったときの４５°耳の耳率が−３〜＋３％であるように構成することが好ましい。
【００１５】
なお、前記耳は、アルミニウム合金板でカッピング成形を行ったときに、得られた円筒容器の側面に形成された山と谷をいう。そして、前記耳率は、次の式を用いて算出される。
耳率＝（円筒容器の底面を基準とした４５°方向４箇所の高さの平均値−円筒容器の底面を基準とした０、９０°方向４箇所の高さの平均値）／（円筒容器の底面を基準とした０、４５、９０°方向８箇所の高さの平均値）×１００
ここで、前記「４５°耳」とは、圧延方向に対して４５°の方向に形成された山をいう。
【００１６】
このように構成すれば、所望とするアルミ缶の形状に容易に成形でき、かつそのアルミ缶の形状へ成形した後でも引張強さが適切に保持され、なおかつアルミ缶の歩留まりをより一層向上させることが可能な樹脂被覆包装容器用アルミニウム合金板が具現される。
【００１７】
なお、本発明にあっては、前記Ｈ１９工程に代えてＨ１９Ｍ工程（熱延、焼鈍及び冷延の工程）が行われる前記樹脂被覆包装容器用アルミニウム合金板に対しても前記した効果を得ることが可能である。
【００１８】
（４）前記目的を達成するための本発明に係る前記樹脂被覆包装容器用アルミニウム合金板の製造方法は、熱間圧延工程の終了時の温度を３００〜３５０℃に設定して熱間圧延処理を施す熱延工程と、前記熱間圧延工程が終了した後に、冷却速度を５℃／ｈ以上に設定して冷却を行う冷却工程と、続いて焼鈍を施した後、更に、冷間加工の圧延率を８０〜９５％に設定して冷間圧延を行う冷延工程とを含んで構成される。
【００１９】
なお、本発明にあっては、前記冷却工程と冷延工程との間に、必要に応じて焼鈍を施す焼鈍工程を加えてもよい。
【００２０】
このように構成すれば、所望とするアルミ缶の形状に容易に成形できる樹脂被覆包装容器用アルミニウム合金板の製造方法が具現される。
【００２１】
【発明の実施の形態】
以下、本発明の実施の形態について詳細に説明する。
本発明に係る樹脂被覆包装容器用アルミニウム合金板は本発明で合金組成を規制したＡｌ―Ｍｎ系の３００４合金（ＪＩＳＨ４０００）を用いて製造される。そして、本発明で合金組成を規制したアルミニウム合金を用いて、まずＤＣ鋳造処理（Ｄｉｒｅｃｔ−ｃｈｉｌｌ  ｃａｓｔｉｎｇ：直接チル鋳造処理）により鋳塊を製造して均質化熱処理を施した後、この鋳塊に熱間圧延処理を施してアルミニウム合金板を製造し、続いてこのアルミニウム合金板に冷間圧延処理を施すとともに、焼鈍を適宜回数施し、引き続き最終冷間圧延処理を施すことにより、所望の板厚に製造される。
つぎに、本発明に係る樹脂被覆包装容器用アルミニウム合金板に含まれる各合金成分を数値限定した理由について説明する。
【００２２】
（Ｃｕの含有量：０．１〜０．５質量％）
本発明に係る樹脂被覆包装容器用アルミニウム合金板に含まれるＣｕは材料強度に寄与する元素である。すなわち、このＣｕの含有量が０．１質量％より少ないと充分な材料強度が得られず、また、Ｃｕの含有量が０．５質量％を超えると材料強度が高くなり過ぎて成形性が低下する。従って、本発明ではＣｕの含有量を０．１〜０．５質量％とする。
【００２３】
（Ｍｇの含有量：０．８〜２．０質量％）
本発明に係る樹脂被覆包装容器用アルミニウム合金板に含まれるＭｇは前記したＣｕの場合と同じく材料強度に寄与する元素である。すなわち、このＭｇの含有量が０．８質量％未満では所要の材料強度が得られ難く、また、Ｍｇの含有量が２．０質量％を超えると加工硬化が大きくなって成形性が低下する。従って、本発明ではＭｇの含有量を０．８〜２．０質量％とする。
【００２４】
（Ｍｎの含有量：０．５〜１．５質量％）
本発明に係る樹脂被覆包装容器用アルミニウム合金板に含まれるＭｎは材料強度に寄与するとともに、Ａｌ−Ｍｎ−Ｆｅ―Ｓｉ系金属間化合物を形成して、しごき加工でアルミニウム合金板がダイスへ凝着するのを防止する元素である。すなわち、このＭｎの含有量が０．５質量％より少ないと金属間化合物の形成が充分ではなく材料強度も不足する。また、このＭｎの含有量が１．５質量％を超えると材料強度が過度に高まるとともに、金属間化合物が粗大化するため、しごき加工時にアルミ缶の内表面に深いスジ状の欠陥が生じ易くなる。従って、本発明ではＭｎの含有量を０．５〜１．５質量％とする。
【００２５】
（Ｆｅの含有量：０．２５〜０．５０質量％）
本発明に係る樹脂被覆包装容器用アルミニウム合金板に含まれるＦｅは前記したＭｎの場合と同じくＡｌ−Ｍｎ−Ｆｅ−Ｓｉ系金属間化合物を形成する役割を果たす。すなわち、このＦｅの含有量が０．２５質量％未満ではダイスへの凝着を防止するのに必要な最大長が２μｍ以上の金属間化合物が形成されず、また、Ｆｅの含有量が０．５０質量％を超えると最大長が２０μｍを超えるような巨大な金属間化合物が生成して胴切れ（しごき加工時の破断）に繋がる。更に、金属間化合物が粗大化されてしごき加工時にアルミ缶の内表面に深いスジ状の欠陥を生じ易くなる。従って、本発明ではＦｅの含有量を０．２５〜０．５０質量％とする。
【００２６】
（Ｓｉの含有量：０．１〜０．５質量％）
本発明に係る樹脂被覆包装容器用アルミニウム合金板に含まれるＳｉは、均質化熱処理においてＡｌ−Ｍｎ−Ｆｅ系の金属間化合物と結び付いて、高硬度なＡｌ―Ｍｎ―Ｆｅ―Ｓｉ系金属間化合物を形成する役割を果たす。このＳｉの含有量が０．１質量％未満では金属間化合物の形成が充分ではなく、また、Ｓｉの含有量が０．５質量％を超えると材料強度や再結晶挙動が阻害される。従って、本発明ではＳｉの含有量を０．１〜０．５質量％とする。
【００２７】
なお、本発明にあっては、不可避的不純物として、Ｃｒが０．１質量％以下、Ｚｎが０．５質量％以下、Ｔｉが０．１質量％以下、Ｚｒが０．１質量％以下、Ｂが０．１質量％以下含有されても、本発明の効果が妨げられるものではなく、このような不可避的不純物の含有量は許容される。
【００２８】
（２．１５≦｛３．０×Ｃｕ(質量％)＋Ｍｇ(質量％)｝≦２．５０…(１)）
本発明では、ラミネートが行われた後に適正な材料強度を有する樹脂被覆包装容器用アルミニウム合金板が得られるように、材料強度に寄与する元素であるＣｕ及びＭｇをコントロールする。本発明者らが本発明に係る樹脂被覆包装容器用アルミニウム合金板にラミネートが行われた後の材料強度に対するＣｕとＭｇの寄与度について調査した結果、Ｃｕの寄与度がＭｇの寄与度より高いことが明らかとなった。更に、本発明者らが詳細に調査したところ、このＣｕとＭｇの含有量が、２．１５≦｛３．０×Ｃｕ（質量％）＋Ｍｇ（質量％）｝≦２．５０…（１）の関係を満足するときに、ラミネートが行われた後に適正な材料強度を有する樹脂被覆包装容器用アルミニウム合金板が具現されることが判明した。
【００２９】
すなわち、前記関係式（１）中の｛３．０×Ｃｕ（質量％）＋Ｍｇ（質量％）｝が２．１５未満であると充分な材料強度が得られず、成形したアルミ缶の耐圧強度及び座屈強度が不足する。また、前記関係式（１）で｛３．０×Ｃｕ（質量％）＋Ｍｇ（質量％）｝が２．５０を超えると、圧延性が低下してエッジ割れや板破断などの不具合が発生するばかりでなく、アルミ缶の成形性も低下する。従って、本発明では、２．１５≦｛３．０×Ｃｕ（質量％）＋Ｍｇ（質量％）｝≦２．５０…（１）を満足するように、ＣｕとＭｇの含有量を調整する。
【００３０】
（最終冷間圧延終了後の引張強さ：３１０〜３５０Ｎ／ｍｍ2）
前記アルミニウム合金板に熱処理を施してラミネートを行う際にこのアルミニウム合金板の軟化が生じるため、本発明では、このラミネートが行われた後のアルミニウム合金板の材料強度を充分に確保すべく最終冷間圧延終了後の引張強さを規制することが好ましい。
【００３１】
すなわち、前記アルミニウム合金板の最終冷間圧延終了後の引張強さが３１０Ｎ／ｍｍ2未満では、ラミネート後の材料強度が低くなり過ぎてアルミ缶で所要とされる材料強度が不足する。また、この引張強さが３５０Ｎ／ｍｍ2を超えると前記アルミニウム合金板の圧延性が低下するとともに、ラミネート後の材料強度が高過ぎてアルミ缶の成形性が低下する。従って、本発明では、前記アルミニウム合金の最終冷間圧延終了時の引張強さを３１０〜３５０Ｎ／ｍｍ2とすることが好ましい。なお、本発明では、前記引張強さが３１５〜３３５Ｎ／ｍｍ2であることが更に好ましい。
【００３２】
（２００〜２８０℃、２０秒間熱処理した後の引張強さ：２５０〜２９０Ｎ／ｍｍ2）
前記アルミニウム合金板に熱処理を施した後、絞り、しごき加工を施す際の成形性に対しては、前記アルミニウム合金板に対してラミネート処理を施す際の熱処理に相当する、２００〜２８０℃、２０秒間の条件にて熱処理を施した後の引張強さが重要な指標となる。
【００３３】
すなわち、前記アルミニウム合金（最終冷間圧延工程を経たもの）に前記熱処理を施したときの引張強さが２５０Ｎ／ｍｍ2未満では、アルミ缶としての材料強度が不足する。また、前記引張強さが２９０Ｎ／ｍｍ2を超えると、アルミ缶の成形性、特にしごき成形性が低下し、破断の発生により生産性が阻害される。従って、本発明に係る樹脂被覆包装容器用アルミニウム合金板では、最終冷間圧延工程の後に、２００〜２８０℃で、２０秒間、熱処理を施したときの引張強さを２５０〜２９０Ｎ／ｍｍ2とすることが好ましい。
なお、本発明では、前記熱処理後の引張強さが２６０〜２８０Ｎ／ｍｍ2であることが更に好ましい。
【００３４】
（４５°耳の耳率：−３〜＋３％）
一般に、アルミニウム合金板のラミネート材を、従来の通常のＤＩ成形のように上端部の先端部までしごいた場合、この上端部の先端部ではフィルムが剥離したり、ダイスにビルドアップしたりするなど、加工上の不具合が生じ易くなる。このため、本発明では、前記アルミニウム合金板から製造されたラミネート材を従来の通常のＤＩ成形のように上端部の先端部までしごかずに、フランジ部を適宜残して成形することが好ましい。
【００３５】
このとき、４５°耳の耳率が−３〜＋３％の範囲を外れると、９０°方向で前記フランジ部が不足してトリミング代が不足したり、成形時に破断が発生したりするおそれがある。また、本発明に係る樹脂被覆包装容器用アルミニウム合金板でアルミ缶を製缶した後、前記フランジ部を下にした状態でこのアルミ缶をコンベア等の搬送手段で搬送する場合に前記搬送手段におけるアルミ缶の保持の安定性が低下してアルミ缶が転倒したりし、アルミ缶の搬送過程で問題を生じ易くなる。このため、本発明に係る４５°耳の耳率を−３〜＋３％とすることが好ましい。
【００３６】
なお、本発明における４５°耳の耳率は、前記アルミニウム合金板を用いて絞り比（ブランク径／ポンチ直径）を１．５〜１．８としてカッピング成形して得られたカップの耳の高さから算出される。例えば、前記アルミニウム合金板で直径がφ６６．７ｍｍのブランクを作製し、このブランクを直径がφ４０ｍｍのポンチで絞ってカップを作製し、得られたカップの耳の高さから算出することができる。
【００３７】
（熱間圧延工程の終了温度：３００〜３５０℃）
本発明に係る樹脂被覆包装容器用アルミニウム合金板の製造方法で、前記アルミニウム合金板に施す熱間圧延工程の終了温度は、ホットコイルの再結晶状態を左右し、なおかつ材料強度にも影響を与える重要な指標である。
【００３８】
すなわち、この熱間圧延処理の終了温度が３００℃より低いと前記アルミニウム合金板における再結晶が充分に生じなくなり、その結果、耳率が高くなって成形性が低下するのみならず、Ｃｕの固溶量が不足して熱処理後の材料強度が充分に得られなくなる。また、この熱間圧延処理の終了温度が３５０℃を超えると結晶粒が粗大化され、その結果、成形性が低下する。従って、本発明に係る樹脂被覆包装容器用アルミニウム合金板の製造方法における熱間圧延の終了時の温度は３００〜３５０℃とすることが必要である。
【００３９】
（冷却速度：５℃／ｈ以上）
本発明に係る樹脂被覆包装容器用アルミニウム合金板の製造方法では、熱間圧延工程が終了したホットコイルでアルミニウム合金に固溶しているＣｕは、冷却速度に依存して固溶量が変化する。また、本発明で、この熱間圧延工程の終了後に前記アルミニウム合金に対して連続焼鈍等の熱処理が施されない場合、前記アルミニウム合金に固溶しているＣｕの量が少ないと熱処理後の材料強度が充分に得られなくなる。
【００４０】
一方、前記冷却速度が５℃／ｈより遅いと、前記アルミニウム合金中に固溶しているＣｕの析出が進行して固溶しているＣｕの量が低下するので前記熱処理後の引張強さが不足することとなる。従って、本発明に係る樹脂被覆包装容器用アルミニウム合金板の製造方法では、熱間圧延終了後の冷却速度が５℃／ｈ以上であることを必要とする。
【００４１】
（冷間加工の圧延率：８０〜９５％）
本発明に係る樹脂被覆包装容器用アルミニウム合金板の製造方法に含まれる冷間加工の圧延率は、材料強度及び耳率に寄与する因子である。すなわち、この冷間加工の圧延率が８０％より低いと充分な材料強度が得られず、また、この冷間加工の圧延率が９５％を超えると耳率が過度に高くなる。従って、本発明では、冷間加工の圧延率が８０〜９５％であることが必要である。
【００４２】
以上説明した本発明に係る樹脂被覆包装容器用アルミニウム合金板は、図１に示すような従来の１例のボトル缶や、図２に示すような従来の１例のＤＩ缶等に好適であるとともに、従来の種々のアルミニウム合金のラミネート材にも好適な素材である。
【００４３】
本発明に係る樹脂被覆包装容器用アルミニウム合金板を従来の一般的なボトル缶に適用する場合には、本発明に係る樹脂被覆包装容器用アルミニウム板に対してカッピング加工やＤＩ成形等の缶体成形を施して胴体部２（図１参照）を形成し、続いてこの胴体部２にネッキング加工を施してネック部３を形成し、胴体部２とネック部３と底部とをＤＩ成形により一体に成形加工して、図１に示すような従来の１例の２ピースボトル缶１を製造することができる。
【００４４】
なお、図１に示す２ピースボトル缶１には、胴体部２とこの胴体部２の所定部分にネック部３が形成され、このネック部３のエンド部には開口部４が形成されている。また、この開口部４の近傍の外周には蓋取り付け用のネジ切り加工が施されてネジ部が設けられている。そして、この開口部４と対向する部分の底部が胴体部２と連続して構成されている。
【００４５】
また、本発明に係る樹脂被覆包装容器用アルミニウム合金板を従来の一般的なＤＩ缶に適用する場合には、本発明に係る樹脂被覆包装容器用アルミニウム板に対してカッピング加工やＤＩ成形等の缶体成形を施して胴体部１２（図２参照）を形成し、続いてこの胴体部１２にネッキング加工を施してネック部１３を形成し、引き続いてこのネック部１３のエンド部に開口部１４を形成するとともにこの開口部１４の口径が胴体部１２の径に比べて小さくなるように加工して、図２に示すような従来の１例のＤＩ缶１１を製造することができる。
【００４６】
また、本発明に係る樹脂被覆包装容器用アルミニウム合金板を従来の一般的なラミネート材に適用する場合には、従来公知のラミネート材に適用されている各種のフィルムを、接着剤等を介して貼り合わせた後、２３０〜２７０℃程度の温度でそのフィルムのリメルト（フィルムを融点以上にしてアモルファス化させる）処理が施される工程等を経て、ラミネート材が作製される。
【００４７】
なお、本発明に係る樹脂被覆包装容器用アルミニウム合金板に、融点の比較的高いフィルム（例えば、ポリエチレンテレフタレート（ＰＥＴ）系のフィルム）を貼り付けてラミネート材を製造する際に、比較的高温（例えば、２７０℃以上の温度）で前記リメルト処理が行われても、本発明に係る樹脂被覆包装容器用アルミニウム合金板の引張強さは充分に維持される。
【００４８】
【実施例】
以下、本発明に係る実施例について、本発明で規制した条件を満足しない比較例と対比させながら具体的に説明する。
まず、表１に示すような合金組成を備えたアルミニウム合金を溶解鋳造し、つぎに、６００℃、４時間の均熱処理を施し、続いて熱間粗圧延、仕上げ圧延を順次行ってアルミニウム合金板を製造した後、表１に示すような熱間圧延工程の終了温度でこのアルミニウム合金板を巻取って、ホットコイルを製造した。
【００４９】
【表１】
0003719673.tif 000002
【００５０】
そして、このホットコイルは冷却速度をコントロールしながら冷却され、その後冷間圧延が施されて厚さ０．３２ｍｍのアルミニウム合金板のホットコイルとした。
なお、実施例６については、ホットコイルを連続焼鈍し、冷間圧延を施した。また、比較例２４については、冷間圧延後に、中間焼鈍として連続焼鈍を行い、再び冷間圧延を施した。
【００５１】
その後、このようにして製造された実施例及び比較例のアルミニウム合金板に、アルカリ洗浄及びリン酸クロメート処理を施し、更に、厚さ１６μｍのポリエチレンテレフタレート樹脂を両面に被覆し、続いて、２８０℃で、２０秒間のリメルト処理を施して本発明に係る樹脂被覆包装用アルミニウム合金板（実施例Ｎｏ．１〜６）と本発明で規制した条件を満足しないアルミニウム合金板（比較例Ｎｏ．７〜２４）とを製造した。
【００５２】
すなわち、実施例Ｎｏ．１〜６は、いずれも合金組成、前記関係式（１）、熱延工程終了時の温度、熱延工程終了後の冷却速度、及び冷間圧延工程における冷間加工の圧延率が本発明で規制した条件を満足するものである。このうち、実施例Ｎｏ．１〜６は、熱間圧延後の冷間圧延工程で焼鈍を行わなかったものであり、実施例Ｎｏ．６は熱間圧延後に焼鈍を行ったものである。
【００５３】
一方、比較例Ｎｏ．７はＳｉの含有量が本発明で数値限定した範囲の下限値未満のものであり、比較例Ｎｏ．８はＳｉの含有量が本発明で数値限定した範囲の上限限値を超えたものであり、比較例Ｎｏ．９はＦｅの含有量が本発明で数値限定した範囲の下限値未満のものであり、比較例Ｎｏ．１０はＦｅの含有量が本発明で数値限定した範囲の上限値超のものであり、比較例Ｎｏ．１１はＭｎの含有量が本発明で数値限定した範囲の下限値未満のものであり、比較例Ｎｏ．１２はＭｎの含有量が本発明で数値限定した範囲の上限値超のものである。
【００５４】
また、比較例Ｎｏ．１３はＭｇの含有量が本発明で数値限定した範囲の下限値未満のものであり、比較例Ｎｏ．１４はＭｇの含有量が本発明で数値限定した範囲の上限値超のものであり、比較例Ｎｏ．１５はＣｕの含有量が本発明で数値限定した範囲の下限値未満のものであり、比較例Ｎｏ．１６はＣｕの含有量が本発明で数値限定した範囲の上限値超のものである。
【００５５】
更に、比較例Ｎｏ．１７は、前記関係式（１）における｛３．０×Ｃｕ（質量％）＋Ｍｇ（質量％）｝の値が本発明で規制した数値限定範囲の下限値未満のものであり、比較例Ｎｏ．１８は、前記関係式（１）における｛３．０×Ｃｕ（質量％）＋Ｍｇ（質量％）｝の値が本発明で規制した数値限定範囲の上限値超のものであり、比較例Ｎｏ．１９は前記熱間圧延の終了時の温度が本発明で数値限定した範囲の下限値未満のものであり、比較例Ｎｏ．２０は前記熱間圧延の終了時の温度が本発明で数値限定した範囲の上限値超のものである。
【００５６】
そして、比較例Ｎｏ．２１は前記熱間圧延が終了した後の冷却速度が本発明で数値限定した範囲の下限値未満のものである、比較例Ｎｏ．２２は熱間圧延工程が終了した後の冷間圧延工程で焼鈍を行わず、更にその冷間圧延工程における冷間加工の圧延率が本発明で規制した範囲の下限値未満のものであり、比較例Ｎｏ．２３は、熱間圧延後の冷間圧延工程で焼鈍を行わず、更にその冷間加工の圧延率が本発明で規制した範囲の上限値超のものであり、比較例Ｎｏ．２４は熱間圧延工程が終了した後の冷間圧延工程で焼鈍を行い、更にその冷間加工の圧延率が本発明で規制した範囲の下限値未満のものである。
【００５７】
このようにして製造された本発明に係る実施例及び本発明の条件を満足しない比較例について行った評価方法について説明する。
（引張り強さ）
厚さが０．３２ｍｍとなるまで冷間圧延を施した前記アルミニウム合金板、及び硝石炉（ソルトバス）を用いてリメルトとほぼ同じ熱履歴である２８０℃、２０秒間の熱処理を施した前記アルミニウム合金板について、ＪＩＳ  Ｈ  ４０００に準じて引張強さを測定して得られたそれぞれの測定結果を、最終冷間圧延工程終了時の引張強さ、焼鈍後の引張強さとした。
【００５８】
（４５°耳の耳率）
また、耳率は、冷間圧延を行ったアルミニウム合金板について、φ６６．７ｍｍのフランクを、φ４０ｍｍのポンチで絞ってカップを作製し、得られたカップの耳の高さから４５°耳を求めた。更に、得られた樹脂被覆包装容器用アルミニウム合金板に白色のワセリンを塗布して絞り成形、しごき成形を施し、得られたＤＩ缶の缶底部にネック加工及びネジ加工を施してボトル缶を作製した。ＤＩ成形では被覆した樹脂の剥離を抑えるべくフランジ部を残した成形を行った。
【００５９】
（しごき成形性）
しごき成形性は、連続成形で１００００缶製缶したときに破断が発生した回数が、０〜１回のものを「○（良好）」とし、２〜４回のものを「△（やや劣るが製造工程に適用が可能）」とし、５回以上のものを「×（不良）」とした。
【００６０】
（フランジ成形性）
フランジ成形性は、しごき成形時に上端部に残しているフランジの形が真円に近いものを「○（良好）」とし、四角形やフランジが欠けているものを「×（不良）」とした。
【００６１】
（ネジ座屈強度）
ネジ座屈強度は、成形したボトル缶に軸方向の圧縮荷重を負荷し、ネジ部が座屈したときの荷重をｎ（サンプル数）＝５で測定して平均値とした。
なお、このネジ座屈強度は、１５００Ｎ以上であれば実用上問題がない。
【００６２】
（コスト）
コストは、焼鈍工程を省略したものを「◎（コストが充分に削減されたもの）」とし、ホットコイルに連続焼鈍を施したものを「○（従来品に比べてコストがやや削減されたもの）」とし、冷間圧延工程の間で連続焼鈍を施したものを「×（コストが従来品と同等のもの）」とした。以上の評価結果を表２に示す。
【００６３】
【表２】
0003719673.tif 000003
【００６４】
表２に示すように、本発明で規制した条件の範囲外である比較例（Ｎｏ．７〜２４）では、前記評価項目の全てを良好に満足するものは得られなかった。
【００６５】
すなわち、比較例Ｎｏ．７はフランジ形状が「×（不良）」であり、比較例Ｎｏ．８は４５°耳の耳率が本発明で規制した範囲の上限値を超えているとともに、しごき成形性が「△（やや劣る）」、更にフランジ形状が「×（不良）」であり、比較例Ｎｏ．９及び比較例Ｎｏ．１０はしごき成形性が「△（やや劣る）」であり、比較例Ｎｏ．１１は最終冷間圧延終了時の引張強さ、及び焼鈍後の引張強さがいずれも本発明で規制した範囲の下限値未満であるとともに、ネジ座屈強度が実用上問題のない水準に達していないものであった。
【００６６】
また、比較例Ｎｏ．１２はしごき成形性が「△（やや劣る）」であり、比較例Ｎｏ．１３は最終冷間圧延終了時の引張強さ、及び焼鈍後の引張強さがいずれも本発明で規制した範囲の下限値未満であるとともに、ネジ座屈強度が実用上問題のない水準に達しておらず、比較例Ｎｏ１４は最終冷間圧延終了時の引張強さ、及び焼鈍後の引張強さが、いずれも本発明で規制した範囲の上限値を超えているとともに、しごき成形性が「×（不良）」であった。
【００６７】
更に、比較例Ｎｏ．１５は最終冷間圧延終了時の引張強さ、及び焼鈍後の引張強さがいずれも本発明で規制した範囲の下限値未満であるとともに、ネジ座屈強度が実用上問題のない水準に達しておらず、比較例Ｎｏ．１６は最終冷間圧延終了時の引張強さ、及び焼鈍後の引張強さが、いずれも本発明で規制した範囲の上限値を超えているとともに、しごき成形性が「×（不良）」であり、比較例Ｎｏ．１７は最終冷間圧延終了時の引張強さ、及び焼鈍後の引張強さがいずれも本発明で規制した範囲の下限値未満であるとともに、ネジ座屈強度が実用上問題のない水準に達しておらず、比較例Ｎｏ．１８は最終冷間圧延終了時の引張強さ、及び焼鈍後の引張強さが、いずれも本発明で規制した範囲の上限値を超えているとともに、しごき成形性が「×（不良）」であった。
【００６８】
そして、比較例Ｎｏ．１９は４５°耳の耳率が本発明で規制した範囲の上限値超であるとともに、フランジ形状が「×（不良）」であり、比較例Ｎｏ．２０はしごき成形性が「△（やや劣るが製造工程に適用が可能）」であり、比較例Ｎｏ．２１は最終冷間圧延終了時の引張強さ、及び焼鈍後の引張強さがいずれも本発明で規制した範囲の下限値未満であるとともに、ネジ座屈強度が実用上問題のない水準に達しておらず、比較例Ｎｏ．２２はフランジ形状が「×（不良）」であるとともに、ネジ座屈強度が実用上問題のない水準に達しておらず、比較例Ｎｏ．２３は４５°耳の耳率が本発明で規制した範囲の上限値超であるとともに、フランジ形状が「×（不良）」であり、比較例Ｎｏ．２４は４５°耳の耳率が本発明で規制した範囲の上限値超であるとともに、フランジ形状が「×（不良）」であり、更にコストが「×（従来品と同等）」であった。
【００６９】
一方、本発明に係る実施例（Ｎｏ．１〜６）は、４５°耳の耳率、しごき成形性、フランジ成形性、ネジ座屈強度及びコストのいずれの評価項目においてもなんら問題のないものであった。
【００７０】
【発明の効果】
以上説明したとおりに構成される本発明によれば以下の効果を奏する。
すなわち、本発明に係る請求項１によれば、アルミニウム合金の合金組成を最適化するとともに、このアルミニウム合金中のＣｕ前記Ｍｇの含有量が、２．１５≦｛３．０×Ｃｕ（質量％）＋Ｍｇ（質量％）｝≦２．５０…（１）の関係を満足し、かつ最終冷間圧延終了後の引張強さが、３１０〜３５０Ｎ／ｍｍ2であるように構成したので、Ｈ１９工程でも焼鈍後の材料強度（引張強さ等）が充分に維持される樹脂被覆包装容器用アルミニウム合金板を提供することができる。
【００７１】
そして、請求項２の発明によれば、前記アルミニウム合金板に、２００〜２８０℃、２０秒間の熱処理を施して、２５０〜２９０Ｎ／ｍｍ2の引張強さが得られたアルミニウム合金板として構成したので、所望のアルミ缶の形状に容易に成形でき、かつそのアルミ缶の形状へ成形した後でも材料強度が適切に保持される樹脂被覆包装容器用アルミニウム合金板を提供することができる。
【００７２】
更に、請求項３の発明によれば、前記アルミニウム合金板に、絞り比を１．５〜１．８としてカッピング成形を行ったときの４５°耳の耳率が−３〜＋３％であるアルミニウム合金板として構成したので、所望のアルミ缶の形状に容易に成形でき、かつそのアルミ缶の形状へ成形した後でも材料強度が適切に保持され、なおかつアルミ缶の歩留まりをより一層向上させることが可能な樹脂被覆包装容器用アルミニウム合金板を提供することができる。
【００７３】
請求項４の発明によれば、熱間圧延工程の終了時の温度を規制して熱間圧延を施し、前記熱間圧延工程が終了した後に冷却速度を規制して冷却を行い、続いて適宜焼鈍を施した後、更に圧延率を規制して冷間圧延を行う工程を含む方法で前記樹脂被覆包装容器用アルミニウム合金板を製造するので、焼鈍時の材料強度の低下が最小限に抑えられて成形性に優れるとともに耐熱性に優れた樹脂被覆包装容器用アルミニウム合金板を、従来に比べ簡略化された工程で製造できてその製造コストを抑えることが可能な樹脂被覆包装容器用アルミニウム合金板の製造方法を提供することができる。
【図面の簡単な説明】
【図１】従来の１例の２ピースボトル缶を模式的に示す斜視図である。
【図２】従来の１例のＤＩ缶を模式的に示す斜視図である。
【符号の説明】
１  ２ピースボトル缶
２  胴体部
３  ネック部
４  開口部
１１  ＤＩ缶
１２  胴体部
１３  ネック部
１４  開口部
【図１】
0003719673.tif 000004
【図２】
0003719673.tif 000005